(57)【要約】【課題】  良好にフッ素イオンを検出できる重合体を実現する。【解決手段】  フッ素イオン検出用重合体を、一般式（１）；【化１１】2005075922.tif 000012（式中、Ｒ１およびＲ２は、それぞれ独立にアルキル基を表し、少なくとも一方は炭素数１〜２のアルキル基である。ｎは正の整数を表す。）で示されるものとする。【選択図】  なし【特許請求の範囲】
【請求項１】
一般式（１）；
【化１】
2005075922.tif 000007
（式中、Ｒ１およびＲ２は、それぞれ独立にアルキル基を表し、少なくとも一方は炭素数１〜２のアルキル基である。ｎは正の整数を表す。）
で示されることを特徴とするフッ素イオン検出用重合体。
【請求項２】
一般式（２）
【化２】
2005075922.tif 000008
（式中、Ｒ３、Ｒ４、Ｒ５、Ｒ６は、それぞれ独立にアルキル基を表し、このうちの少なくとも１つは炭素数１〜２のアルキル基である。ｎは正の整数を表す。）
で示されることを特徴とするフッ素イオン検出用重合体。
【請求項３】
フッ素イオンと接触することで、紫外光の吸収スペクトルが変化することを特徴とする請求項１または２に記載のフッ素イオン検出用重合体。
【請求項４】
フッ素イオンと接触することで、蛍光スペクトルが変化することを特徴とする請求項１から３の何れか１項に記載のフッ素イオン検出用重合体。
【請求項５】
一般式（３）；
【化３】
2005075922.tif 000009
（式中、Ｒ７およびＲ８は、それぞれ独立に、アルキル基を表す。Ｒ９はハロゲン原子を表す。）
で表される単量体と、
パラジウムを含む第１の触媒と、
銅を含む第２の触媒と、を含む混合物を重合させる工程を含むことを特徴とする重合体の製造方法。
【請求項６】
Ｒ７、Ｒ８の少なくとも一方が炭素数１以上２０以下のアルキル基であることを特徴とする請求項５の重合体の製造方法。
【請求項７】
一般式（４）；
【化４】
2005075922.tif 000010
（式中、Ｒ１０およびＲ１１は、それぞれ独立に、アルキル基を表す。Ｒ１２、Ｒ１３はハロゲン原子を表す。）
で表される第１の単量体と、
一般式（５）；
【化５】
2005075922.tif 000011
（式中、Ｒ１４およびＲ１５は、それぞれ独立に、アルキル基を表す。）で表される第２の単量体と、
パラジウムを含む第１の触媒と、
銅を含む第２の触媒と、を含む混合物を重合させる工程を含むことを特徴とする重合体の製造方法。
【請求項８】
Ｒ１０、Ｒ１１、Ｒ１４、Ｒ１５のうちの少なくとも１つが炭素数１以上２０以下のアルキル基であることを特徴とする請求項７の重合体の製造方法。
【請求項９】
上記第１の触媒がビス（（Ｈ）フェニルホスフィン）パラジウム（ＩＩ）ジクロリドであることを特徴とする請求項５から８の何れか１項に記載の重合体の製造方法。
【請求項１０】
上記第２の触媒がヨウ化銅であることを特徴とする請求項５ないし９の何れか１項に記載の重合体の製造方法。
【請求項１１】
上記混合物をトリエチルアミンに溶解させて、重合させることを特徴とする請求項５ないし１０の何れか１項に記載の重合体の製造方法。
【発明の詳細な説明】
【技術分野】
【０００１】
本発明は、フッ化イオン検出用重合体及び重合体の製造方法に関するものである。
【背景技術】
【０００２】
近年、ケイ素を有するπ電子分子およびその重合化合物が大きな注目を浴びている。これは、ケイ素を有するπ電子分子およびその重合化合物では、シリレン成分によりリンクしたπ電子システムが空間を貫いて結合しており、新規の電子的、光物理学的特徴を有するためである。このπ電子システムの光物理的立体配置／電子的構造は、ケイ素やホウ素などの主要素の配位数を調整することにより変化する。例えば、ケイ素原子はフッ素イオンに対し特別な親和性を示すことが知られており、４配位シランの中には、フッ素イオンを含むｎ−Ｂｕ4ＮＦ（ＴＢＡＦ）に接触することで、対応する６配位のケイ酸塩に容易に変化するものがある。非特許文献１および２には、このときの配位数の変化に伴って重合化合物の色や蛍光が変化することが記載されている。
【０００３】
一方、ケイ素を有するπ電子分子の重合化合物（シリレン−π電子共重合体）の合成については、数多くの報告がなされており、これらの応用方法として、半導体、光輝性物質、電子発光体、あるいはセラミック前駆体として使用することが検討されている。
【特許文献１】「ジャーナルオブアメリカンケミカルソサイエティー（Journal of the American Chemical Society）」，２００２年，１２３巻，ｐ.１１３７２−１１３７５
【特許文献２】「ジャーナルオブアメリカンケミカルソサイエティー（Journal of the American Chemical Society）」，２０００年，１２２巻，ｐ.６７９３−６７９４
【特許文献３】「マクロモリキュラス（Macromolecules）」，２００２年，３５巻，ｐ．４１３８−４１４２
【発明の開示】
【発明が解決しようとする課題】
【０００４】
しかしながら、上記特許文献１および２の重合化合物は、低分子であるため薄膜化が困難であり、さらに合成操作が煩雑で、合成効率が悪いという問題があった。
【０００５】
また、π電位分子の重合化合物を用いて感度の高いフッ素イオンの検出を行う方法が求められていた。
【０００６】
本発明は、上記の問題点に鑑みてなされたものであり、その目的は、薄膜形成が可能で、合成操作が簡単なシリレン−π電子共重合体を実現することにある。
【０００７】
また、本発明の他の目的は、感度の高いフッ素イオン検出を行えるフッ素イオン検出用重合体を提供することにある。
【課題を解決するための手段】
【０００８】
本発明に係るフッ素イオン検出用重合体は、上記の課題を解決するために、一般式（１）；
【０００９】
【化６】
2005075922.tif 000002
【００１０】
（式中、Ｒ１およびＲ２は、それぞれ独立にアルキル基を表し、少なくとも一方は炭素数１〜２のアルキル基である。ｎは正の整数を表す。）
で示されることを特徴としている。
【００１１】
本発明に係るフッ素イオン検出用重合体は、上記の課題を解決するために、一般式（２）
【００１２】
【化７】
2005075922.tif 000003
【００１３】
（式中、Ｒ３、Ｒ４、Ｒ５、Ｒ６は、それぞれ独立にアルキル基を表し、このうちの少なくとも１つは炭素数１〜２のアルキル基である。ｎは正の整数を表す。）
で示されることを特徴としている。
【００１４】
本発明に係るフッ素イオン検出用重合体は、上記の課題を解決するために、フッ素イオンと接触することで、紫外光の吸収スペクトルが変化することを特徴としている。
【００１５】
本発明に係るフッ素イオン検出用重合体は、上記の課題を解決するために、フッ素イオンと接触することで、蛍光スペクトルが変化することを特徴としている。
【００１６】
本発明に係る重合体の製造方法は、上記の課題を解決するために、一般式（３）；
【００１７】
【化８】
2005075922.tif 000004
【００１８】
（式中、Ｒ７およびＲ８は、それぞれ独立に、アルキル基を表す。Ｒ９はハロゲン原子を表す。）
で表される単量体と、パラジウムを含む第１の触媒と、銅を含む第２の触媒と、を含む混合物を重合させる工程を含むことを特徴としている。
【００１９】
本発明に係る重合体の製造方法は、上記の課題を解決するために、Ｒ７、Ｒ８の少なくとも一方が炭素数１以上２０以下のアルキル基であることを特徴としている。
【００２０】
本発明に係る重合体の製造方法は、上記の課題を解決するために、一般式（４）；
【００２１】
【化９】
2005075922.tif 000005
【００２２】
（式中、Ｒ１０およびＲ１１は、それぞれ独立に、アルキル基を表す。Ｒ１２、Ｒ１３はハロゲン原子を表す。）
で表される第１の単量体と、一般式（５）；
【００２３】
【化１０】
2005075922.tif 000006
【００２４】
（式中、Ｒ１４およびＲ１５は、それぞれ独立に、アルキル基を表す。）で表される第２の単量体と、パラジウムを含む第１の触媒と、銅を含む第２の触媒と、を含む混合物を重合させる工程を含むことを特徴としている。
【００２５】
本発明に係る重合体の製造方法は、上記の課題を解決するために、Ｒ１０、Ｒ１１、Ｒ１４、Ｒ１５のうちの少なくとも１つが炭素数１以上２０以下のアルキル基であることを特徴としている。
【００２６】
本発明に係る重合体の製造方法は、上記の課題を解決するために、上記第１の触媒がビス（（Ｈ）フェニルホスフィン）パラジウム（ＩＩ）ジクロリドでであることを特徴としている。
【００２７】
本発明に係る重合体の製造方法は、上記の課題を解決するために、上記第２の触媒がヨウ化銅であることを特徴としている。
【００２８】
本発明に係る重合体の製造方法は、上記の課題を解決するために、上記混合物をトリエチルアミンに溶解させて重合させることを特徴としている。
【発明の効果】
【００２９】
本発明に係るフッ素イオン検出用重合体は、以上のように、上記一般式（１）に示す重合体である。
【００３０】
上記重合体は、ケイ素に結合するアルキル基の少なくとも一方が炭素数１〜２のアルキル基であるので、フッ素イオンに接触することで、フッ素イオンがケイ素に作用しやすく、フッ素に対する検出感度が高まる。
【００３１】
また、本発明のフッ素イオン検出用重合体は、σ−π共有結合性高分子フッ素イオンであるため、ケイ素に作用すると、ケイ素の配位数が変化し、重合体の構造が変化する。この構造変化は、紫外線吸収スペクトルにおいてπ電子にかかわるπ−π*吸収バンドを減少させ、あるいは、新規の吸収バンドを出現させるので、このような変化からフッ素イオンを検出できる。また、蛍光消失などの蛍光特性の変化、流体学的ボリュームの変化としても検出される。したがって、これらの重合体の特性変化を利用して、フッ素イオンの検出を行うことができる。
【００３２】
また、これらの変化は、接触したフッ素イオンの濃度に対応して変化するので、この関係から、フッ素イオンの濃度を測定することもできる。
【００３３】
また、本発明に係るフッ素イオン検出用重合体は、以上のように、上記一般式（２）に示す重合体である。
【００３４】
これも同様に、上記フッ素イオン検出用重合体は、ケイ素に結合するアルキル基の少なくとも１つが炭素数１〜２のアルキル基であるので、フッ素イオンに接触することで、フッ素イオンがケイ素に作用しやすく、フッ素に対する検出感度が高まる。
【００３５】
フッ素イオンがケイ素に作用すると、ケイ素の配位数が変化し、重合体の構造が変化する。この構造変化は、紫外線吸収スペクトルにおいてπ電子にがかかわるπ−π*吸収バンドを減少させ、あるいは、新規の吸収バンドを出現させるので、このような変化からフッ素イオンを検出できる。また、蛍光消失などの蛍光特性の変化、流体学的ボリュームの変化としても検出される。したがって、これらの重合体の特性変化を利用して、フッ素イオンの検出を行うことができる。
【００３６】
また、これらの変化は、接触したフッ素イオンの濃度に対応して変化するので、この関係から、フッ素イオンの濃度を測定することもできる。
【００３７】
本発明に係る重合体は、以上のように、フッ素イオンと接触することで、紫外光の吸収スペクトルが変化する。したがって、紫外線の吸収スペクトルから、試料中のフッ素イオンの検出やフッ素イオン濃度の測定を行える。
【００３８】
本発明に係る重合体は、以上のように、フッ素イオンと接触することで、蛍光スペクトルが変化する。したがって、蛍光スペクトルから、試料中のフッ素イオンの検出やフッ素イオン濃度の測定を行える。
【００３９】
本発明に係る重合体の製造方法は、以上のように、上記一般式（３）に示す第１の単量体と、パラジウムを含む第１の触媒と、銅を含む第２の触媒と、を含む混合物を重合させる工程を含んでいる。それゆえ、ケイ素π共役高分子を、単純な工程で、容易に薄膜状に形成でき、合成の収率も高い。さらに、材料を効率よく重合できるため、省資源、低排出の重合方法となり、また、生分解性であるため、環境に悪影響が少ない製造方法でもある。
【００４０】
また、本発明に係る重合体の製造方法は、以上のように、一般式(３)におけるＲ７またはＲ８の少なくとも一方が炭素数１以上２０以下のアルキル基である。そのため、溶解性が高く、重合反応による合成が容易である。
【００４１】
本発明に係る重合体の製造方法は、以上のように、上記一般式（４）で表される第１の単量体と、上記一般式（５）で表される第２の単量体と、パラジウムを含む第１の触媒と、銅を含む第２の触媒と、を含む混合物を重合させる工程を含むことを特徴としている。それゆえ、第１の単量体と第２の単量体とが重合したケイ素π共役高分子を、単純な工程で、容易に薄膜状に形成でき、合成の収率も高い。さらに、材料を効率よく重合できるため、省資源、低排出の重合方法となり、また、生分解性であるため、環境に悪影響が少ない製造方法でもある。
【００４２】
また、本発明に係る重合体の製造方法は、以上のように、一般式(４)および（５）におけるＲ１０、Ｒ１１、Ｒ１４およびＲ１５の少なくとも１つが炭素数１以上２０以下のアルキル基である。そのため、溶解性が高く、重合反応による合成が容易である。
【００４３】
本発明に係る重合体の製造方法は、以上のように、第１の触媒がビス（（Ｈ）フェニルホスフィン）パラジウム（ＩＩ）ジクロリドでであるので、重合反応が良好に進行するという効果を奏する。
【００４４】
本発明に係る重合体の製造方法は、以上のように、第２の触媒がヨウ化銅であるので、重合反応が良好に進行するという効果を奏する。
【００４５】
本発明に係る重合体の製造方法は、以上のように、上記混合物をトリエチルアミンに溶解させて重合させるので、重合反応が良好に進行するという効果を奏する。
【００４６】
また、上記の単量体は、複数種類の単量体を混合したものであっても構わない。
【００４７】
なお、本発明に係る重合体の製造方法において、一般式(３)におけるＲ７またはＲ８の少なくとも一方、あるいは、一般式(４)および（５）におけるＲ１０、Ｒ１１、Ｒ１４およびＲ１５の少なくとも１つを炭素数１〜２のアルキル基とすることで、一般式（１）または一般式（２）に示される重合体を得られる。
【発明を実施するための最良の形態】
【００４８】
本発明は、図１に示すように、パラジウムを含む触媒と銅を含む触媒とを触媒として、上記一般式（３）に示される単量体を重合させ、ポリ[(ジアルキル)シリレンフェニレンエチニレンフェニレン](poly[(dialkyl)silylenephenyleneethelenephenysene]s)を製造するものである。
【００４９】
上記パラジウムを含む触媒としては、特にビス（（Ｈ）フェニルホスフィン）パラジウム（ＩＩ）ジクロリドで（（Ｐｈ3Ｐ）2ＰｄＣｌ2）が好ましい。また、上記銅を含む触媒としては、特にヨウ化銅が好ましい。
【００５０】
上記パラジウムを含む触媒と銅を含む触媒とを組み合わせて使用することで、効率よく重合を進行させることができ、また、容易に薄膜形成をさせることもできる。なお、パラジウムを含む触媒に対する銅を含む触媒との割合は、モル比で略１：１とすることが好ましい。パラジウムを含む触媒と銅を含む触媒とを略等量とすることで、より触媒作用が良好に働き、より効率よく重合が進行する。
【００５１】
また、上記単量体は、特に限定されるものではないが、４-［（４−ブロモフェニル）ドデシルメチルシリル］フェニルアセチレンが特に好ましい。単量体として、４-［（４−ブロモフェニル）ドデシルメチルシリル］フェニルアセチレンを使用した場合、製造される重合体は、ポリ［（ドデシルメチル）シリレンフェニレンエチニレンフェニレン］となる。
【００５２】
あるいは、本発明は、ビス（（Ｈ）フェニルホスフィン）パラジウム（ＩＩ）ジクロリド（（Ｐｈ3Ｐ）2ＰｄＣｌ2）とヨウ化銅（ＣｕＩ）とを触媒として、上記一般式（４）に示される単量体と、上記一般式（５）に示される単量体とを重合させ、ケイ素に結合するアルキル基が１つおきに異なるポリ[(ジアルキル)シリレンフェニレンエチニレンフェニレン]を製造するものである。
【００５３】
上記パラジウムを含む触媒と銅を含む触媒とを組み合わせて使用することで、効率よく重合を進行させることができ、また、容易に薄膜形成をさせることもできる。なお、パラジウムを含む触媒に対する銅を含む触媒との割合は、一般式(３)の単量体を重合させる場合と同じである。
【００５４】
また、上記一般式（２）に示される単量体は、特に限定されるものではないが、ビス［４−ブロモフェニル］ジヘキシルシランが特に好ましい。また、上記一般式（３）に示される単量体は、特に限定されるものではないが、ビス［４−エチニルフェニル］ジメチルシランが特に好ましい。
【００５５】
上記重合は、単量体と触媒とをトリエチルアミンに溶解させ、４８時間から７２時間攪拌することで行うことが好ましい。
【００５６】
以上のような重合体の製造方法は、単純な製造方法であり、薄膜化が可能で、短工程、高収率である。さらに、省資源で、低排出物、生分解性であるため環境への影響も少ない。このようにして得られた重合体は、半導体、光輝性物質、電子発光体、あるいはセラミック前駆体としても用いられる。
【００５７】
また、以上のようにして得られた重合体は、ケイ素π共役高分子である。このケイ素−π共有高分子は、フッ素イオンが作用すると、フッ素イオンの添加量に応じて主鎖吸収が長波長化し、蛍光強度の減少を引き起こす。これは、ケイ素原子とフッ素イオンとの間のダイナミックな相互作用と共に、シリレンにより架橋されたπ電子成分間の、空間を貫く相互作用がより強く働き、新しい種類の複合体を形成するためである。言い換えると、フッ素イオンが作用すると、接触したフッ素イオンの量にしたがって、分子内負荷移動が起こり、膨張、収縮、あるいはコイルトゥグロビュール（coil-to-globule）立体配置の遷移（構造相転位）がおこる。
【００５８】
具体的に説明すると、まず、第１ステップ（低フッ素イオン濃度）で、フッ素イオンにより、主鎖の中での電荷の反発作用が生じ、全体の形状が膨張する。これはゆっくりとした変化である。続いて、第２ステップ（高フッ素イオン濃度）において、膨張状態から急速にコイル変化して、収縮する。そして、第３ステップ（更にフッ素イオン濃度が高い場合）にて、収縮からグロビュール様のコイル変化がおこる。これにより、重合体溶液内で電荷の作用により立体配位遷移が起こる。
【００５９】
この変化は、紫外光、例えば紫外可視光の吸収スペクトル、蛍光スペクトルの遷移、あるいは、ボリュームの変化として現れ、これらを測定することで、１０-8〜１０―10モル／リットルのフッ素イオンの高感度、高選択性の検出を行うことができる。すなわち、特定の光を照射したときの吸収、蛍光の輝度を測定したり、目視で色の変化を観察することでフッ素イオンの検出を行うことができる。また、クロマトグラフィでの移動度、保持時間を測定して検出するものでも良い。
【００６０】
具体的には、実施例に示すとおり、上記方法により得たポリ［（ドデシルメチル）シリレンフェニレンエチニレンフェニレン］にフッ素イオンとしてＴＢＡＦを投与すると、紫外光吸収スペクトルの、波長２９８ｎｍおよび３１７ｎｍでのπ−電子に依存するπ−π*吸収バンドが減少し、また、当初３４２ｎｍにあった分子内負荷移動（ＩＣＴ）吸収バンドが、３９０ｎｍの特徴的な強いＩＣＴ吸収バンドにシフトした。
【００６１】
したがって、ポリ［（ドデシルメチル）シリレンフェニレンエチニレンフェニレン］に試料を接触させた後、２９０ｎｍ以上３５０ｎｍ以下の光の吸収、より詳しくは、２９０ｎｍ以上３００ｎｍ、３１０ｎｍ以上３２０ｎｍの光の吸収をモニターすることで、フッ素イオンの測定を行える。また、３９０ｎｍ４５０ｎｍの光の吸収、より詳しくは３３５ｎｍ以上３４５ｎｍ以下、３７５ｎｍ以上４００ｎｍ以下の光の吸収をモニターすることでフッ素イオンを検出できる。なお、この３９０ｎｍ４５０ｎｍの光の吸収変化は、目視でも、無色あるいは淡褐色からオレンジへの変化として検出される。
【００６２】
さらに、フッ素イオンの追加によって、裸眼でも容易に感知できる程度にはっきりとした蛍光消失が起こる。例えば、ＴＢＡＦの添加量が増加するにつれて、３４２ｎｍで励起された場合に発する３９３ｎｍ波長の光が、４００近い輝度から５０にまで減少した。あるいは、上述の過剰ＴＢＡＦを添加した後新しく現れた強い吸収バンド（３９０ｎｍ）で励起すると、蛍光は非常に弱く、しかし極めて長い波長（５２１ｎｍ）が、大きなストークシフトと共に出現した。また、ＴＢＡＦの添加前、３４２ｎｍおよび３９０ｎｍの励起波長下で独立にインディゴブルー光を発していたが、１２０倍の過剰なＴＢＡＦを添加した後、３４２ｎｍおよび３９０ｎｍで励起させると、それぞれ極めて弱いインディゴブルー光と、黄緑色の光とを発した。
【００６３】
したがって、ポリ［（ドデシルメチル）シリレンフェニレンエチニレンフェニレン］を用いて、３３５ｎｍ以上３４５ｎｍの光で励起した後、３５０ｎｍ以上４５０ｎｍ以下、より好ましくは３７５ｎｍ以上、４２５ｎｍ以下の光の輝度を測定することでもフッ素イオンを測定できる。また、３８０ｎｍ以上４００ｎｍの光で励起して、５１５ｎｍ以上５２５ｎｍの光の輝度をモニターしても良い。また、これらの光の輝度測定は、目視で色を確認するものでも良い。
【００６４】
なお、フッ素イオンの検出を行うためには、重合体のケイ素原子に結合しているアルキル基の少なくとも一部が炭素数１〜２のアルキル基であることが望ましい。アルキル基としては、エチル基が好ましく、メチル基が最も好ましい。これにより、フッ素イオンがケイ素に対して作用しやすく、本フッ素検出用重合体のフッ素イオンに対する感度が良好となる。
【００６５】
また、フッ化イオンの検出は、以上のような重合体を薄膜状に形成し、フッ化イオンセンサーとしてもよい。これにより、より感度よく、効率的にフッ素イオンの検出が行える。
【実施例１】
【００６６】
まず、重合体を合成するための単量体として、４-［（４−ブロモフェニル）ドデシルメチルシリル］フェニルアセチレン（図１（ａ）の１に示す）を合成した。この化合物は、非特許文献４に記載の方法において、ジクロロドデシルメチルシランを開始剤として用いる改変を行って合成した。
【００６７】
得られた化合物のデータは以下の通りである。産量５０％、無色液体、ＩＲ（ＫＢｒ）３３０３，２９５５，２９２３，２８５３，１２５３，１１００，８２３ｃｍ-1。1Ｈ  ＮＭＲ（ＣＤＣｌ3，δ）：７．５８−７．２０（ｍ，８Ｈ，芳香族），３．１０（ｓ，１Ｈ，エチニル），１．５８−０．８８（ｍ，２５Ｈ，ドデシル），０．５１（ｓ，３Ｈ，メチル）ｐｐｍ。13Ｃ  ＮＭＲ（ＣＤＣｌ3，δ）：１３８．２，１３６．０，１３４．２，１３１．３，１３１．０，１２４．１，１２２．８，８３．６，７７．８，３３．５，３１．９，２９．５，２９．３，２９．１，２３．６，２２．７，１４．１，１３．８ｐｐｍ。ＢｒＣ27Ｈ37Ｓｉの計算値（Ａｎａｌ．  Ｃａｌｃｄ  ｆｏｒ  ＢｒＣ27Ｈ37Ｓｉ）：Ｃ，６９．０６；Ｈ，７．９４。ファウンド値（Ｆｏｕｎｄ）：Ｃ，６９．１６；Ｈ，７．９８。
【００６８】
なお、本実施例での1Ｈ（４００ＭＨｚ）ＮＭＲスペクトルは、すべて２５度のＴＨＦ−ｄ８溶液にて、ＪＥＯＬ  ＥＸ-４００スペクトルメーターで測定された。
【００６９】
そして上記４-［（４−ブロモフェニル）ドデシルメチルシリル］フェニルアセチレン（３８８ｍｇ，１．０ｍｍｏｌ）を、図１（ａ）に示すように、トリエチルアミン（１０ｍＬ）、（Ｐｈ3Ｐ）2ＰｄＣｌ2（２１．０ｍｇ，３．０μｍｏｌ），ＣｕＩ（５．７ｍｇ，３．０μｍｏｌ）と共にフラスコに入れ、混合液を環流して２日間攪拌した。生じた溶液を濾過し、溶液を濃縮した。その後、溶液を攪拌しながら多量のアセトンに注ぎ、合成された重合体を沈殿させた。これにより、ポリ［（ドデシルメチル）シリレンフェニレンエチニレンフェニレン］（図１（ａ）の２に示す）を得た。
【００７０】
得られた重合体はデータは以下の通りである。産量８９％、褐色ゴム状固体、ＩＲ（ＫＢｒ）：２９５５，２９２３，２８５１，１２５２，１１０５，８２３ｃｍ-1。1Ｈ  ＮＭＲ（ＣＤＣｌ3，δ）：７．６２−７．２９（ｂｒ，８Ｈ，芳香族），１．４８−０．７９（ｂｒ、２５Ｈ，ドデシル）、０．５３（ｂｒ、３Ｈ，メチル）ｐｐｍ。13Ｃ  ＮＭＲ（ＣＤＣｌ3，δ）：１３６．０，１３４．３，１３０．７，１２４．１，９０．３，３３．６，３１．９，２９．６，２９．３，２３．７，２２．７，１４．１，１３．９ｐｐｍ。Ｃ27Ｈ37Ｓｉ計算値（Ａｎａｌ．  Ｃａｌｃｄ  ｆｏｒ  Ｃ27Ｈ37Ｓｉ）：Ｃ，８３．４４；Ｈ，９．３４。ファウンド値（Ｆｏｕｎｄ）：Ｃ，７６．１３；Ｈ，８．５３。
【００７１】
なお、計算値とファウンド値の著しい違いは、有機のケイ素ポリマーが、エチニレン基、ビニレン基、等の不飽和の官能基を有しており、この官能基が比較的低い温度でクロスリンクして、熱により高い割合で炭化物を含む産物を炭化ケイ素に変化させることによるものである。
【実施例２】
【００７２】
次に、２つの単量体を用いて重合体を合成する場合の実施例を示す。
【００７３】
まず、第１の単量体として、ビス［４−ブロモフェニル］ジヘキシルシラン（図１（ｂ）の３に示す）を合成した。この化合物は、非特許文献４に記載の方法を、ジクロロジヘキシルシランを開始剤として用いる点を改変して合成した。
【００７４】
得られた化合物のデータは以下の通りである。産量６４％、無色液体。1Ｈ  ＮＭＲ（ＣＤＣｌ3，δ）：７．５４−７．２６（ｍ，８Ｈ，芳香族），１．４５―０．７５（ｍ，２６Ｈ，ヘキシル）ｐｐｍ。13Ｃ  ＮＭＲ（ＣＤＣｌ3，δ）：１３６．３，１３５．０，１３１．０，１２４．１，３３．３，３１．４，２３．５，２２．６，１４．１，１２．３ｐｐｍ。
【００７５】
そして、第２の単量体として、ビス［４−エチニルフェニル］ジヘキシルシラン（図１（ｂ）の４ａ）を合成した。その合成方法を以下に示す。
【００７６】
１００ｍｌの丸底フラスコに、環流冷却器、３段階のストップコック、磁気スタリングバーを装備し、乾性窒素で洗浄した。トリエチルアミン（５００ｍＬ）、（Ｐｈ3Ｐ）2ＰｄＣｌ2（４０ｍｇ，４０μｍｏｌ），ＣｕＩ（１００ｍｇ，０．５３ｍｍｏｌ），トリフェニルホスフィン（ＰＰｈ3）（１００ｍｇ，０．３５ｍｍｏｌ），トリメチルシリルアセチレン（１．８５ｇ、１８．８ｍｍｏｌ），およびビス［４−ブロモフェニル］ジヘキシルシラン（４．０ｇ，７．８４ｍｍｏｌ）をフラスコに入れ、混合物を４時間８０度で攪拌した。ＴＬＣにより反応の完了を確認した後、溶液をろ過し、濃縮した。この粗生成物に、さらに、メタノール（約１００ｍＬ）、ＴＨＦ（約１００ｍｌ）、ＮａＯＨ（約０．５ｇ）を加え、１時間攪拌した。揮発成分が蒸発したら、生成物をジエチルエーテルにより抽出し、水洗し、無水硫酸ナトリウムで乾燥した。そして、ジエチルエーテルを蒸発させ、粗生成物をフラッシュコロムクロマトグラフィー（溶出剤としてはへキサンを使用）にて精製し、無色液体を得た（産量０．６ｇ、２２％）。
【００７７】
得られた化合物のデータは以下の通りである。1Ｈ  ＮＭＲ（ＣＤＣｌ3，δ）：７．４４（ｓ，８Ｈ，芳香属）、３．１０（ｓ，１Ｈ，エチニル）、１．４８−０．７６（ｍ、２６Ｈ，ヘキシル）ｐｐｍ。13Ｃ  ＮＭＲ（ＣＤＣｌ3，δ）：１３７．５，１３４．６，１３１．２，１２２．８，８３．７，７７．８，３３．３，３１．４，２３．５，２２．６，１４．１，１２．２ｐｐｍ。
【００７８】
そして、ビス［４−ブロモフェニル］ジヘキシルシラン（２５５ｍｇ，０．５ｍｍｏｌ）および得られたビス［４−エチニルフェニル］ジヘキシルシラン０．５ｍｍｏｌを、トリエチルアミン（１０ｍＬ）、（Ｐｈ3Ｐ）2ＰｄＣｌ2（２１．０ｍｇ，３．０μｍｏｌ），ＣｕＩ（５．７ｍｇ，３．０μｍｏｌ）とともにフラスコに入れ、混合液を環流して２日間攪拌した。生じた溶液を濾過し、溶液を濃縮した。攪拌しながら多量のアセトンに注ぎ、合成した重合体を沈殿させた。これにより、ポリ［（ジヘキシル）シリレンフェニレンエチニレンフェニレン］（図１（ｂ）の５ａ）を得た。
【００７９】
得られた重合体のデータは以下の通りである。産量９５％、褐色固体、1Ｈ  ＮＭＲ（ＣＤＣｌ3，δ）：７．７７−７．１３（ｂｒ，８Ｈ，芳香族），１．８１−０．５６（ｂｒ、２６Ｈ，ヘキシル）ｐｐｍ。13Ｃ  ＮＭＲ（ＣＤＣｌ3，δ）：１３７．０，１３４．７，１３０．８，１２３．９，９０．２，３３．３，３１．４，２３．６，２２．６，１４．１，１２．３ｐｐｍ。
【実施例３】
【００８０】
上記実施例２の方法において、第２の単量体として、ビス［４−エチニルフェニル］ジヘキシルシランの代わりに、ビス［４−エチニルフェニル］ジメチルシラン（図１（ｂ）の４ｂ）を使用した。その他の方法は実施例２と同様である。
【００８１】
なお、ビス［４−エチニルフェニル］ジメチルシランは、実施例２のビス［４−エチニルフェニル］ジヘキシルシランの合成方法において、ビス［４−ブロモフェニル］ジヘキシルシランの代わりに、ビス［４―ブロモフェニル］ジメチルシランを用いて調整された。
【００８２】
得られたビス［４−エチニルフェニル］ジメチルシランのデータは以下の通りである。産量２５％、白色固体、1Ｈ  ＮＭＲ（ＣＤＣｌ3，δ）：７．４６(ｓ，８Ｈ，芳香族)、３．０９（ｓ，１Ｈ，エチニル）および０．５５（ｓ，６Ｈ，メチル）ｐｐｍ。13Ｃ  ＮＭＲ（ＣＤＣｌ3，δ）：１３８．９，１３４．０，１３１．３，１２２．９，８３．６，７７．８，２９．７ｐｐｍ。
【００８３】
上記ビス［４−エチニルフェニル］ジメチルシランを実施例２の方法で重合させた。これにより、ポリ［（ジメチル）シリレンフェニレンエチニレンフェニレン］が得られた。重合体のデータは以下の通りである。産量９０％、淡褐色固体、1Ｈ  ＮＭＲ（ＣＤＣｌ3，δ）：７．７９−７．０３（ｂｒ，８Ｈ，芳香族），１．９２−０．１０（ｂｒ、３２Ｈ，アルキル）ｐｐｍ。13Ｃ  ＮＭＲ（ＣＤＣｌ3，δ）：１３７．０，１３６．４，１３４．７，１３４．０，１３１．６，１３０．８，１２９．０，１２８．４，９０．１，３３．２，２３．４，２２．４，１４．２，１２．３ｐｐｍ。
【実施例４】
【００８４】
以上のようにして得た実施例１〜実施例３の重合体の平均分子量（Ｍw）および数平均分子量（Ｍn）を、ゲル浸透クロマトグラフィ（Ｓｉｍａｚｕ  Ａ１０装置，カラムはＳｈｏｄｅｘ  ＫＦ８０６Ｍ、溶媒は４０度のＨＰＬＣグレードテトラヒドロフラン）にて、ポリスチレンの標準器のメモリにより測定した。
【００８５】
実施例１の重合体の分子量（Ｍw）は、ゲル浸透クロマトグラフィにより７．６×１０3（Ｍw／Ｍn＝１．３）と算出された。また、２つの長いアルキル鎖が付属した実施例２実施例３の重合体はポリマー２と比べて僅かに大きい分子量を示した（実施例２：Ｍw＝２７×１０3；ＭW／Ｍn＝２．４；実施例３：ＭW＝８．７×１０3；Ｍw／Ｍn＝２．１）。実施例２の分子量が大きいのは、２つのヘキシル基に由来する良好な溶解性が関係するのかもしれない。
【００８６】
上記のように、Ｐｄ／Ｃｕ触媒された結合反応を用いて合成されたポリ（シリレンフェニレンエチニレンフェニレン）において、シリレンとフェニレンエチニレンフェニレンユニットとの組み合わせは、基底状態、励起状態の双方で分子内電荷移動（ＩＣＴ）を形成するのに非常に効果的である。これは、シリレンにより（フェニレンエチニレンフェニレン）架橋されたπ電子成分間で、空間を貫く相互作用を起こさせることを意味する。したがって、この種の重合体の光物理的特性はケイ素原子の配位数の変化によって変化するという可能性が予測できる。ここで、我々はポリ（シリレンフェニレンエチニレンフェニレン）の光物理的特性を利用して比色定量的および蛍光定量的に、フッ素イオン検出を行うことを考えた。
【００８７】
以下に、ポリ（シリレンフェニレンエチニレンフェニレン）のフッ素イオン検出能を調査した。なお、測定した化学的シフトは溶媒を参照した（ＴＨＦ３．５７ｐｐｍ、１．７２ｐｐｍ）。また、ＵＶ可視光、発光、ＩＲスペクトルは、それぞれＪＡＳＣＯ  ＵＶ−５５０，ＪＡＳＣＯ  ＦＰ−６５００，ＨＯＲＩＢＡ  ＦＴ−７３０スペクトロフォトメーターを用いて測定した。
【００８８】
（フッ素イオン添加によるＵＶ光吸収スペクトルの変化）
まず、フッ素イオン源としてのＴＢＡＦを、実施例１の重合体を含むＴＨＦ内に滴定することより、実施例１の重合体のＵＶ可視光吸収の変化を調査した。具体的には、ＴＢＡＦが、０，２０，４０，６０，８０，１００，１２０，１４０，１６０×１０-4Ｍとなった時点での実施例１の重合体の波長約２７０ｎｍから５００ｎｍまでの光の吸収スペクトルをＪＡＳＣＯ  ＵＶ−５５０を用いて測定した。
【００８９】
図３（ａ）にスペクトルの変化を示す。ＴＢＡＦの量が増加するに従い、左端の矢印で示す２９８ｎｍ、および真ん中の矢印で示す３１７ｎｍにおいて、吸収スペクトルが下がり、フェニレンエチニレンフェニレン成分のπ−π*吸収バンド減少していた。また、ＴＢＡＦ濃度が低い場合にあらわれる３４２ｎｍでの弱いＩＣＴ吸収バンドは、濃度が増すにつれて平坦になり、代わりに、特徴的な強いＩＣＴ吸収バンドが３９０ｎｍ（右端の矢印）に現れる。
【００９０】
これは、ケイ素原子とフッ素イオンとの間のダイナミックな相互作用と共に、シリレンにより架橋されたπ電子成分間の、空間を貫く相互作用がより強く働き、過剰なＴＢＡＦの存在下で新しい種類のＩＣＴ複合体を形成したことによる。
【００９１】
このように過剰なＴＢＡＦの追加によるフッ素イオンとの作用により、３４２ｎｍから３９０ｎｍへと４０ｎｍ以上ＩＣＴ吸収バンドがシフトしたことは注目すべきである。実際に、ＴＢＡＦを重合体溶液に加えると、ほとんど無色、あるいは薄い褐色からオレンジへの劇的な色変化が観察された。
【００９２】
（フッ素イオン添加によるＮＭＲスペクトルの変化）
この新しいＩＣＴ複合体の存在の決定的な証拠を得るために、我々は、ＴＢＡＦを添加して、ＮＭＲスペクトルを決定した。これによると、図４に示されるように、ＴＢＡＦの量が増加するに従い、ＴＢＡＦを加える前のメチル基の０．５４５ｐｐｍでのピークは徐々に減少し（エチルプロトンの０．８６７ｐｐｍでのと比べて）、０．１２ｐｐｍおよび−０．１４ｐｐｍの周辺で新しいピークが出現した。過剰配位のケイ酸塩は、テトラ配位のシランより電子が豊富であり、より保護されているので、新規の高位のピークはシリレン成分における過剰（例えば、ペンタやヘキサ）配位構造によるのかもしれない。同時に、すべてのアルキルの、あるいは芳香族の重合体のピークは、約０．０４ｐｐｍだけ僅かに高磁場側にシフトした。これは、ＴＢＡＦの添加の後、ポリマー鎖の中の電子密度がより高くなることを示す。加えて、Ｓｉ−アリル結合が変質した場合に形成されるおそれのある、フッ化シリルのメチルプロトンは見つからなかった。したがって、上記重合体とＴＢＡＦとの反応は図２に示されるものと想定される。
【００９３】
（フッ素イオンによる重合体の蛍光スペクトルの変化）
次に、ＴＢＡＦを実施例１の重合体を含むＴＨＦ内に滴定することより、実施例１の重合体の蛍光スペクトルの変化を調査した。具体的には、ＴＢＡＦが、０，２０，４０，６０，８０，１００，１２０×１０-4Ｍとなった時点で、実施例１の重合体を３４２ｎｍの光で励起した場合の３００ｎｍから７００ｎｍまでの蛍光スペクトルを測定した。
【００９４】
図３（ｂ）に、結果の蛍光スペクトルを示す。３４２ｎｍのＩＣＴ吸収で励起された実施例１の重合体は、ＴＢＡＦの量が増加するにつれて、３９３ｎｍ−ＩＣＴ発光（矢印）の輝度が減少した。この蛍光消失効果は、新しいＩＣＴ励起状態が、ケイ素原子のフッ素イオンとの複合により形成されることを示唆している。
【００９５】
興味深いことに、１２０倍の過剰ＴＢＡＦを添加した後にあらわれる新しい強い吸収バンドの波長の光（３９０ｎｍ）で励起されると、蛍光は非常に弱く、しかしバンドは極めて長い波長（５２１ｎｍ）の光が、大きなストークシフトと共に出現した。実際、この重合体は、励起波長によって、ＴＢＡＦの添加前、添加後において、異なる可視光を発光した。例えば、この重合体は、ＴＢＡＦの添加前、励起波長下で独立にインディゴブルー光を発し、一方、１２０倍の過剰なＴＢＡＦを添加した後、３４２ｎｍおよび３９０ｎｍで励起させると、それぞれ極めて弱いインディゴブルー光と、黄緑色の光とを発した。
【００９６】
（フッ素イオンによる重合体の構造変化）
続いて、実施例１の重合体へのフッ素イオンを添加量と、３９０ｎｍＵＶ光の吸収の変化を、プロットした図面を図５に示す。フッ素イオンの添加量は、溶液内のケイ素に対するフッ素イオンの割合にて示している。このプロットは、特有な３ステップ線形の関係を示している。すなわち、最初のステップはケイ素の２５倍の過剰ＴＢＡＦより少ない場合の関係であり、プロットの傾きが緩やかである。２番目のステップは、２５倍から１００倍濃度のＴＢＡＦ範囲であり、急な傾きを示している。そして、１００倍濃度以上の最後のステップでは傾きは緩やかに戻る。
【００９７】
このような変化には、重合体の構造的変化が関連していることが考えられる。一般的に、高分子電解質巨大分子は単独では、イオン化の程度が上がると、コイルトゥグロビュール変化が起こることがよく知られている。当然、この種の立体配位の変化には、溶液の流体学的量の変化が伴うはずである。
【００９８】
図６には、ＴＢＡＦの添加に伴う、実施例１の重合体のサイズエクスクルージョンクロマトグラフィ（ＳＥＣ）における保持時間の変化を示している。このときのクロマトグラフィには、Ｓｉｍａｚｕ  Ａ１０装置を用い、カラムとしてＳｈｏｄｅｘ  ＫＦ８０６Ｍ、溶媒としては４０度のＨＰＬＣグレードテトラヒドロフランを用いた。興味深いことに、この重合体は、フッ素イオンの存在下では上記した高分子電解質のような性質を有している。例えば、はじめの低いＴＢＡＦ濃度では保持時間が一時減少し、それから約２０倍の過剰なＴＢＡＦ濃度になるまでだんだん増加した。
【００９９】
この図６に示したＴＢＡＦ濃度に対する保持時間のプロットは、フッ素イオン濃度に対する３９０ｎｍＵＶ光吸収の変化における３ステップ線形の関係を再現している。したがって、フッ素イオンによる３９０ｎｍＵＶ光吸収の変化（３ステップ線形の関係）が、上記の構造変化から生じるものと結論付けられる。
【０１００】
図７を用いてより具体的に説明すると、まず、第１ステップ（低フッ素イオン濃度）で、フッ素イオンにより、主鎖の中での電荷（図７に−で示す）の反発作用が生じ、全体の形状が膨張する。これはゆっくりとした（スロー）変化である。続いて、第２ステップ（高フッ素イオン濃度）において、膨張状態から急速に（ファスト）コイル変化して、収縮する。そして、第３ステップ（更にフッ素イオン濃度が高い場合）にて、収縮からグロビュール様のコイル変化がおこる。これにより、図７に示すとおり、重合体溶液内で電荷の作用により立体配位遷移が起こっていることが推測できる。なお、図７の●は各ステップでの流体力学的ボリュームを示している。
【０１０１】
ところで、芳香族ケイ素の合成化学では、レートエンハンスされた求電子性脱シリル化が報告されている。実際、いくつかのアリルシラン化合物を特別なフッ素イオン源により分解することが可能である。しかし、図３（ａ）に示すように、実施例１の重合体のＵＶスペクトルは、２９３ｎｍおよび３２５ｎｍで明確な等吸収点を示した。注目すべきことに、ＴＢＡＦの添加により変化したの重合体の色や蛍光が、水洗することにより完全に元に戻った。ＴＢＡＦ／ＴＨＦシステムはアリルシランの脱シリル化に効果的ではないようである。これらの結果は、本重合体におけるシリレン成分が、分解することなくフッ素イオンと複合体を形成するという考えを支持する。
【０１０２】
驚くことに、２つの長いアルキル鎖が付加された実施例２の重合体は、１６０倍以上の過剰ＴＢＡＦを添加しても、ＵＶ吸収変化や蛍光変化を示さなかった。一方、デメチルシリレン成分を含む実施例３の重合体は実施例１の重合体とと同様の傾向を示した。これは、おそらくメチル基が、ケイ素へのフッ素イオンのアタックをしやすくさせるためと考えられる。したがって、中心のケイ素へのフッ素イオンアタックはアルキル基のサイズに大きく影響されるといえる。
【０１０３】
以上のように、実施例１の重合体の分子内負荷移動に関する光物理学的特徴は、フッ素イオンの追加により大きく変化する。実際、ＴＢＡＦの追加の後、劇的な色の変化と蛍光消失が認められた。また、実施例１の重合体のＵＶ吸収(または保持時間)とフッ素濃度とには、特有の３ステップ線状の関係が観察された。この関係は、実施例１の重合体が、過剰ＴＢＡＦの存在下で、負荷による立体配位遷移（コイルトゥグロビュール変化）を受けることを示している。さらに、実施例１の重合体のフッ素イオンとの複合体形成能は、ケイ素原子に付加されたアルキル基のサイズに大きく依存する。
【０１０４】
我々の知る限り、σ−π結合有機ケイ素重合体をフッ素イオンセンサーとして使用する応用について記した報告はない。このように本実施例は、イオンセンシングの材料としての新規ケイ素含有ポリマーの最初の例であり、その設計に有効である。
【産業上の利用可能性】
【０１０５】
本発明のフッ素イオン検出用重合体は、フッ素イオンを高感度で検出できるので、フッ素イオンセンサーの材料に適用できる。
【０１０６】
また、本発明の重合体の製造方法は、フッ素イオンセンサーの他、種々の光機能材料にも適用できる。
【図面の簡単な説明】
【０１０７】
【図１】本発明の実施例の重合体の合成方法を示す図面である。
【図２】本発明の実施例の重合体がフッ素イオンと接触した場合の反応を示す図面である。
【図３】本発明の実施例の重合体がフッ素イオンと接触した場合の、（ａ）紫外光吸収スペクトル、および（ｂ）蛍光スペクトルを示す図面である。
【図４】本発明の実施例の重合体がフッ素イオンと接触した場合のＮＭＲスペクトルを示す図面である。
【図５】本発明の実施例の重合体がフッ素イオンと接触した場合の３９０ｎｍの波長の光の吸収の変化を示す図面である。
【図６】本発明の実施例の重合体がフッ素イオンと接触した場合の、重合体がゲル透過クロマトグラフィを透過する間の保持時間の変化を示す図面である。
【図７】本発明の実施例の重合体がフッ素イオンと接触した場合の構造変化を示す図面である。
【図１】
2005075922.tif 000013
【図２】
2005075922.tif 000014
【図３】
2005075922.tif 000015
【図４】
2005075922.tif 000016
【図５】
2005075922.tif 000017
【図６】
2005075922.tif 000018
【図７】
2005075922.tif 000019